(57)【要約】永続的な力学的ウィッキングを伴う合成ラジエータファブリックは、内面を画定しかつ反対側の外面を画定する突起ニットボディを有する。該ファブリックは、親水性および疎水性繊維含有ヤーンを含む。内面において、親水性繊維含有ヤーンは、汗の蒸発を助長しかつ蒸発冷却を提供するために、着用者の皮膚表面から液体状の汗を集め、かつ集められた汗を着用者の皮膚に概ね近接および/または接触した内面に保持する。突起ニットボディは、内面から反対側の外面に向かって延び、かつ反対側の外面を画定する。ニットボディにより画定されかつ内面に対して開いたエッグクレートまたはハニカム状セルもしくは細孔を形成するラジエータ状構成で、疎水性繊維含有ヤーンは配列されている。外側のファブリック表面において、疎水性繊維は、改善された通気性のために、着用者の身体から過剰な汗を受け入れ、それによって、迅速な蒸発および乾燥を助長する。2019522122.tif 000004
2019522122.tif 000002
【特許請求の範囲】
【請求項１】
内面を画定し、反対側の外面を画定する突起ニットボディ構成を有し、かつ親水性繊維含有ヤーンおよび疎水性繊維含有ヤーンを含む、永続的な力学的ウィッキングを伴う合成ラジエータファブリックであって、
前記内面は、
汗の蒸発を助長しかつファブリック着用者に蒸発冷却を提供するために、着用者の皮膚表面から液体状の汗を集め、かつ集められた汗を着用者の皮膚に概ね近接および/または接触した前記合成ラジエータファブリックの前記内面に保持する、前記親水性繊維含有ヤーン
を含み、
前記突起ニットボディ構成は、前記内面から前記反対側の外面に向かって延びかつ前記反対側の外面を画定し、かつラジエータ状構成で配列された前記疎水性繊維含有ヤーンを含み、前記ラジエータ状構成は、前記ニットボディにより画定されかつ前記内面に対して開いたエッグクレートまたはハニカム状セルもしくは細孔を形成し、
前記合成ラジエータファブリックの前記外面において、前記疎水性繊維は、前記合成ラジエータファブリックの改善された通気性のために、前記外面において着用者の身体からの過剰な汗を受け入れ、それによって迅速な蒸発および乾燥を助長する、
合成ラジエータファブリック。
【請求項２】
合成ラジエータファブリックの内面における皮膚密着が、ラジエータ状構成のヤーンによる皮膚表面への接触減少により軽減される、請求項1記載の永続的な力学的ウィッキングを伴う合成ラジエータファブリック。
【請求項３】
1つまたは複数の外面領域が、迅速な蒸発および乾燥のさらなる強化のために、疎水性繊維のニット領域内の1つまたは複数の貫流開口部を画定する、請求項1記載の合成ラジエータファブリック。
【請求項４】
前記開口部が概ね円形である、請求項3記載の合成ラジエータファブリック。
【請求項５】
前記開口部が概ね線状である、請求項3記載の合成ラジエータファブリック。
【請求項６】
親水性繊維がリヨセルを含む、請求項1記載の合成ラジエータファブリック。
【請求項７】
疎水性ヤーンおよび親水性ヤーンが、
着用者の皮膚と係合するファブリックの内面にある親水性繊維と、着用者の皮膚表面から離れている前記ファブリックの外面を含む疎水性繊維により形成されたファブリックボディの突起構造とを区別する、突起ニットボディ内の可視的なパターンニットを生成する対比色による視認性
を示す、請求項1記載の合成ラジエータファブリック。
【請求項８】
請求項1記載の永続的な力学的ウィッキングを伴う合成ラジエータファブリックを含む、ウェアラブルガーメント。
【発明の詳細な説明】
【技術分野】
【０００１】
本出願は、2016年6月29日に出願された米国特許仮出願第62/356,251号からの優先権を主張し、その開示全体が参照により本明細書に組み入れられる。
【０００２】
技術分野
本発明は、ファブリックに関し、とりわけ、永続的な力学的ウィッキングを伴う改善された合成ラジエータファブリックに関する。
【背景技術】
【０００３】
背景
綿は、温暖な気候におけるカジュアルな服装の代表的なものであると考えられている。綿は、通気性が高く、身体の水蒸気および着用者の身体からの多少の汗を吸収するので、着用者は、あまり張り付かないと感じる。さらに、より高温の条件で着用されるとき、例えば、合成ファブリックと比べて、より涼しく、快適である。しかし、比較的激しい活動下では、綿が「ウェットアウト」し、すなわち、過剰な水分（汗）が綿繊維を膨潤させ、通気性にとって障害となることが認められる。すると、気持ちのよい綿Tシャツがずぶ濡れになり、不快なものになる恐れがある。
【０００４】
しかし、それは古い話であり、100％ポリエステルおよび他の合成ガーメントが非常に人気になりつつある理由の1つは、すなわち、それらが速乾性であることである。しかし、合成材料の速い乾燥速度はしばしば、これらのガーメントが冷えすぎて着用者が快適でなくなる恐れのある着用状態を招く。例えば、長距離選手はしばしば、特に温度が下がるとき、および/または風が強まるとき、汗にまみれた合成ガーメントによって感じる瞬間的に冷えるという不快感を訴える。さらに、ポリエステルシャツが乾燥しているとき、その感触が着用者には比較的温かいことが認められており、誰も暑い日またはジムの中で温かいシャツの着用を望まない。しかし、選択が必要になったとき、多くの着用者が、合成ファブリックで形成されたガーメントによって感じる望ましくない温度スイングを我慢し、それによって速乾性の利益は確保するが、綿について認められている利点は諦める。
【発明の概要】
【０００５】
概要
概して、本開示は冷却ファブリック技術に関し、これは、乗り物のラジエータに幾分似ているが、熱および汗を着用者の身体から離れる方向にファブリックの外側表面を流れる空気中へと移動させる永続的な力学的ウィッキングファブリックを生成するために、身体の自然な冷却プロセス、すなわち汗を利用する。例えば、キシリトール（すなわち、糖アルコール）仕上剤を使用するアパレルにおいて見られるような化学反応は、この冷却プロセスには関与していない。その代わり、本開示のファブリックは、部分的には、車および他の乗り物のラジエータの構造から着想を得た永続的なウィッキングファブリックである。新規ファブリックは、熱および汗を、着用者の身体から離れる方向にファブリックの外側表面を流れる空気中へと移動させ、外側表面は、突起ファブリック構造により、着用者の皮膚表面から有利に離れている。
【０００６】
本発明によれば、永続的な力学的ウィッキングを伴う合成ラジエータファブリックは、内面を画定しかつ反対側の外面を画定する突起ニットボディ構成を有する。ファブリックは、親水性繊維含有ヤーンおよび疎水性繊維含有ヤーンを含む。汗の蒸発を助長しかつファブリック着用者に蒸発冷却を提供するために、親水性繊維含有ヤーンを含む内面は、着用者の皮膚表面から液体状の汗を集め、かつ集められた汗を着用者の皮膚に概ね近接および/または接触している合成ラジエータファブリックの内面に保持する。突起ニットボディ構成は、内面から反対側の外面に向かって延び、かつ反対側の外面を画定し、かつラジエータ状構成で配列された疎水性繊維含有ヤーンを含み、ラジエータ状構成は、ニットボディにより画定されかつ内面に対して開いたエッグクレートまたはハニカム状セルもしくは細孔を形成する。合成ラジエータファブリックの外面において、疎水性繊維は、合成ラジエータファブリックの改善された通気性のために、外面において着用者の身体から過剰な汗を受け入れ、それによって迅速な蒸発および乾燥を助長する。
【０００７】
本発明の好ましい態様は、以下の別の特徴のうちの1つまたは複数を含んでもよい。例えば、合成ラジエータファブリックの内面における皮膚密着は、ラジエータ状構成のヤーンによる皮膚表面への接触減少により軽減される。1つまたは複数の外面領域は、迅速な蒸発および乾燥のさらなる強化のために、疎水性繊維のニット領域内の1つまたは複数の貫流開口部を画定する。開口部は、概ね円形であり、または概ね線状である。親水性繊維はリヨセルを含む。疎水性ヤーンおよび親水性ヤーンは、着用者の皮膚と係合するファブリックの内面にある親水性繊維と、着用者の皮膚表面から離れているファブリックの外面を含む疎水性繊維により形成されたファブリックボディの突起構造とを区別する、突起ニットボディ内の可視的なパターンニットを生成する対比色による視認性を示す。
【０００８】
本開示の別の局面によれば、ウェアラブルガーメントは、永続的な力学的ウィッキングを伴う合成ラジエータファブリックを含む。
【０００９】
本発明の1つまたは複数の態様の詳細が以下の添付図面および説明に記載される。本発明の他の特徴、目的および利点は、説明および図面、ならびに特許請求の範囲から明らかになるであろう。
【図面の簡単な説明】
【００１０】
【図１】本開示の永続的な力学的ウィッキングを伴う合成ラジエータファブリック10の内側表面6（すなわち、着用者の皮膚に面している表面/着用者の皮膚との接触のために配置された表面）の正面図である。
【図２】図1の永続的な力学的ウィッキングを伴う合成ラジエータファブリックの外側表面7（すなわち、着用者の皮膚から離れており、空気流に曝される表面）の同様の正面図である。
【図３】本開示の永続的な力学的ウィッキングを伴う合成ファブリックの「エッグクレート」または「ハニカム状セル」要素と概念的に似ている「エッグクレート」または「ハニカム状セル」要素を示す金属ラジエータグリッド20の一例の正面図である。
【図４】図1の4-4線で切断した場合の、本開示の永続的な力学的ウィッキングを伴う合成ラジエータファブリックの複数の「エッグクレート」または「ハニカム状セル」要素の一組の側面図である。
【図５】図1の5-5線で切断した場合の、本開示の永続的な力学的ウィッキングを伴う合成ラジエータファブリックの複数の「エッグクレート」または「ハニカム状セル」要素の一組の側面図である。
【図６】ファブリック表面（A）全体に分散した空気流開口部（B）を有する本開示の永続的な力学的ウィッキングを有する合成ラジエータファブリック10の露出した内側表面6の幾分簡略化した正面図である。
【図７】ポリエステルファブリック（実線で示す、H）、本開示の永続的な力学的ウィッキングを伴う合成ラジエータファブリック（一点鎖線で示す、J）、および綿ファブリック（点線で示す、K）について、皮膚またはテストプレート（W/m2）から抽出された熱エネルギーを時間（分）に対してプロットした、本開示の永続的な力学的ウィッキングを伴う合成ラジエータファブリックにおける冷却反応の代表的な図である。
【図８】例えば、メッシュ型（例えば、金属）グリッドを有する代表的なラジエータグリッド12の平面図である。
【図９】本開示の永続的な力学的ウィッキングを伴う合成ラジエータファブリックの突起ニット構成の1つの態様の側面図である。
【図１０】永続的な力学的ウィッキングを伴う合成ラジエータファブリックの突起ニット構成の内面（すなわち、着用者の皮膚に面している/係合する面）の正面図である。
【図１１】永続的な力学的ウィッキングを伴う合成ラジエータファブリックの突起ニット構成の反対側の外面（すなわち、着用者の皮膚から離れている面）の同様の正面図である。
【図１２】本開示の永続的な力学的ウィッキングを伴う合成ラジエータファブリックの突起ニット構成の別の態様の側面図である。
【図１３】永続的な力学的ウィッキングを伴う合成ラジエータファブリックの突起ニット構成のこの態様の内面（すなわち、着用者の皮膚に面している/係合する面）の正面図である。
【図１４】永続的な力学的ウィッキングを伴う合成ラジエータファブリックの突起ニット構成のこの態様の反対側の外面（すなわち、着用者の皮膚から離れている面）の同様の正面図である。
【図１５】例えば、概ね直線の放熱フィンを有するグリッドを有するメッシュ型（例えば、金属）を有する代表的なラジエータグリッド20の平面図である。
【図１６】例えば、概ね直線の放熱フィンを有するグリッドを有するメッシュ型（例えば、金属）を有する代表的なラジエータグリッド20の平面図である。
【図１７】本開示の永続的な力学的ウィッキングを伴う合成ラジエータファブリックの突起ニット構成の別の態様の側面図である。
【図１８】永続的な力学的ウィッキングを伴う合成ラジエータファブリックの突起ニット構成のこの態様の内面（すなわち、着用者の皮膚に面している/係合する面）の正面図である。
【図１９】永続的な力学的ウィッキングを伴う合成ラジエータファブリックの突起ニット構成のこの態様の反対側の外面（すなわち、着用者の皮膚から離れている面）の同様の正面図である。
【図２０】本開示の永続的な力学的ウィッキングを伴う合成ラジエータファブリックの突起ニット構成の別の態様の側面図である。
【図２１】永続的な力学的ウィッキングを伴う合成ラジエータファブリックの突起ニット構成のこの態様の内面（すなわち、着用者の皮膚に面している/係合する面）の正面図である。
【図２２】永続的な力学的ウィッキングを伴う合成ラジエータファブリックの突起ニット構成のこの態様の反対側の外面（すなわち、着用者の皮膚から離れている面）の同様の正面図である。
【００１１】
様々な図面中の同様の符号は、同様の要素を示す。
【発明を実施するための形態】
【００１２】
詳細な説明
例えば、図1および図2に示す本開示の永続的な力学的ウィッキングを伴う合成ラジエータファブリック10が開発されており、Polartec（登録商標）DELTA（商標）ファブリックの商標で市販されている。前述の通り、本開示の永続的な力学的ウィッキングを伴う合成ラジエータファブリックは、少なくとも部分的には、乗り物のラジエータグリッドまたは基材（または複数の基材）から着想を得た。周知の通り、金属ラジエータなどは、様々な形状を取ることができるが、ある領域から別の領域へと熱を移動させるために、表面全体に拡がる共通の特徴を有する。説明する通り、本開示の永続的な力学的ウィッキングを伴う合成ラジエータファブリック10を使用して熱移動を実現する主要な方法は、（標準的なラジエータ要素により公知の放射加熱および冷却とは対照的に）蒸発冷却である。特に、（商業的には「DELTA（商標）」ファブリックとも呼ばれる）永続的な力学的ウィッキングを伴う合成ラジエータファブリック10内の放熱要素は、疎水性ヤーン（例えば、ポリエステル）および親水性ヤーン（例えば、Tencel（登録商標）リヨセル（Tencel（登録商標）の商標はLenzing AGが所有している））で形成されている。「リヨセル」は、レーヨンの一形態であり、ジェット湿式紡糸を使用して溶解パルプ（漂白木材パルプ）から製造されるセルロース繊維からなる。ファブリック10の内面6に位置するこれらの親水性ヤーンの配置は、最大の蒸発冷却のために着用者の皮膚上に直に所望量を保持しながら、ファブリック全体への汗の拡散を最大にする働きをする。これらの親水性ヤーン6は、着用者の皮膚の自然な蒸発冷却反応を長引かせ、ファブリック基材内の開口部を形成または画定する疎水性ヤーン7は、着用者の皮膚から離れている外面において最大の通気性を与える。
【００１３】
永続的な力学的ウィッキングを伴う合成ラジエータファブリック10の技術は、着用者にとって可視的であってよい。例えば、冷却（親水性）繊維の材料は、異なるように染色してもよく、かつ/またはニットパターンは、「空調」されていることを示唆するものであってよい。その結果、冷却（親水性）ヤーンの色の視認性は、可視的なパターンを生成することができ、かつ/または突起ニット構造またはボディ8に編み込むことができ、これは、着用者の皮膚と係合するファブリックの内面6にある親水性繊維と、着用者の皮膚表面から離れているファブリックの外面を含む疎水性材料により形成されたファブリックボディ10の突起構造8とを区別する。
【００１４】
本開示の永続的な力学的ウィッキングを伴う合成ラジエータファブリック10の冷却による快適性のさらなる特徴には、例えば、ファブリック内面と皮膚の接触の減少による皮膚密着の軽減も含まれる。永続的な力学的ウィッキングを伴う合成ラジエータファブリック10は、望ましいことに、例えば、内面6の親水性繊維/ヤーンの結果として実現される迅速な蒸発冷却に起因して、着用者の皮膚への冷たい肌触りも有する。永続的な力学的ウィッキングを伴う合成ラジエータファブリック10はまた、ほとんどのスタイルに対して匂いを抑制するために、かつUPF（「紫外線防御指数」）保護を強化するために、処理することができる。
【００１５】
永続的な力学的ウィッキングを伴う合成ラジエータファブリック10は、「デルタ」が変化を意味するため、力学的ウィッキングを伴う合成ラジエータファブリック「DELTA（商標）」として、または「Polartec（登録商標）」「DELTA（商標）」として、多くの流通経路において商業的に公知である。例えば、これは、温暖な気候における活動のための人の服装を変えるものとなる。実際、「DELTA（商標）」ファブリックは、多くの状況においてちょうどよく、すなわち暑すぎず涼しすぎないようにできるため、多くの人にファブリックの「ゴルディロックス」と呼ばれている。「DELTA（商標）」ファブリックは、綿からは即時かつ長期の冷却能について、および合成繊維からはその短い乾燥時間、湿潤密着と擦過の軽減について、快適さに関する手掛かりを得て、天然繊維および合成繊維の妥協点を成功裏に導くことができる。「DELTA（商標）」ファブリックは、着用時に真に証明されるが、その性能は、確かなテキスタイル科学によって十分裏打ちされている。
【００１６】
永続的な力学的ウィッキングを伴う合成ラジエータファブリック10（「DELTA（商標）」）は、冷却用ファブリックラジエータを構成するよう求められた研究開発技術者によって開発された。従来、ラジエータは、ある領域または空間からどこか別の場所にある領域または空間への熱の移動を容易にする構造物である。発汗は、着用者の身体が高温になったとき過剰な熱を逃がす主要な機構として認識されている。「DELTA（商標）」ファブリック10は、着用者の身体の自然な発汗反応の有効性を最大にするために考案および開発されてきた。実際の使用では、「DELTA（商標）」ファブリックラジエータは、着用者の汗を運び、最良の働きをする場所である皮膚のすぐ近くに保ち、着用者は、蒸発冷却による恩恵、すなわち、ファブリックが乾燥するときの過剰な体温の除去による恩恵を受ける。
【００１７】
永続的な力学的ウィッキングを伴う「DELTA（商標）」合成ラジエータファブリック10は、例えば、実際のラジエータにあるような金属フィンを使用しない。正確に言えば、これはヤーンを使用する。ファブリックの構成は、（例えば、図1では白色に見える）親水性ヤーンを特徴とし、これは、皮膚の自然な冷却反応を長引かせるラジエータ基材に編み込まれている。この親水性ヤーンは、水/汗を吸収してファブリックの（着用者の皮膚により近い）内面6全体に分配する。これは、車のラジエータ内の冷却剤に幾分似たように作用する。すなわち、この親水性ヤーンは、汗を運び、内面6全体に分配し、したがって着用者の皮膚は、蒸発冷却の恩恵を受けることができる。最大の通気性促進および速い乾燥時間のために選択された合成ヤーンおよび特殊なニット構成により形成された、疎水性ゾーン7、8（これはより暗い色に見え、例えば、カラー図面（図1および図2）ではオレンジ色で示され得る）。特殊なニット構造は、湿潤時の皮膚密着を軽減することができ、ヤーンは、条件が高温である場合に着用者が着たくなる自然に冷たい肌触りを有するよう選ばれる。永続的な力学的ウィッキングを伴う「DELTA」合成ラジエータファブリック10はまた、匂いを抑制し、これにより活動が妨げられないようになり、特に長時間日の当たる屋外にいる場合、着用者を安全かつ快適に保つのを助けるよう選択されたミッドウエイト範囲にあるUPF値を有する。
【００１８】
典型的な金属ラジエータグリッドの代表例を、図10（例えば、空気の移動のための概ね円形の開口部を有するグリッド12）ならびに図15および図16（例えば、空気の移動のための概ね線状の開口部を有するグリッド50および60）に示す。
【００１９】
永続的な力学的ウィッキングを伴う本開示の合成ラジエータファブリック10の例を、例えば、図9から図22に示す。特に：
図9は、突起ニットボディ構成31の端縁部34を示し、一方図10および図11はまた、（図9にも示されている）内面30および外面32それぞれの正面図を示し、
図12は、突起ニットボディ構成41の端縁部44を示し、一方図13および図14はまた、（図12にも示されている）内面40および外面42それぞれの正面図を示し、
図17は、突起ニットボディ構成71の端縁部74を示し、一方図18および図19はまた、（図17にも示されている）内面70および外面72それぞれの正面図を示し、
図20は、突起ニットボディ構成81の端縁部84を示し、一方図21および図21はまた、（図20にも示されている）内面80および外面82それぞれの正面図を示す。
【００２０】
永続的な力学的ウィッキングを伴う「DELTA（商標）」合成ラジエータファブリック10の性能は、高温適湿環境における設定を含む、Polartecの制御された試験チャンバー内で評価した。これらの試験中、高温の発汗している皮膚を模倣するため、水を放出する細孔を有する金属プレートを使用した。永続的な力学的ウィッキングを伴う「DELTA（商標）」合成ラジエータファブリック10をプレートの上に置き、生じた蒸発冷却（「皮膚」プレートから抽出される熱エネルギーのワット）を測定した。このPolartec試験は、ISO 11092の皮膚モデル試験（Textiles - Physiological effects - Measurement of thermal and water-vapor resistance under steady-state conditions (sweating guarded-hot plate test （2014））に由来するものであった。
【００２１】
上述の通り、Polartec製の永続的な力学的ウィッキングファブリックを伴う「DELTA（商標）」合成ラジエータファブリック10は、綿とポリエステルとの間のスイートスポット（すなわち、いわゆる「ゴルディロックス」ゾーン）にある。「DELTA（商標）」ファブリックは、綿のものに似た快適な冷却パターンを示すが、乾燥時間および湿潤時の通気性の保持に関しては、むしろポリエステルのように作用する。ここで図7を参照すると、図は、Polartec（登録商標）「DELTA（商標）」ファブリック、100％ポリエステルファブリック、および綿100％ファブリックの同等の乾燥時間および通気性能を示す。
【００２２】
通気性および乾燥時間
2019522122.tif 000003
＊皮膚モデル試験による平均乾燥時間
＊＊ISO11092 （2014）によるRET（水蒸気抵抗）
＊＊＊発汗段階中の皮膚モデリングによるRET（水蒸気抵抗）
【００２３】
技術的ハイライトおよび性能特性
要約すると、永続的な力学的ウィッキングを伴う合成ラジエータファブリック10（「DELTA（商標）」）は、以下の組み合わせの重要な利点を提供する：
・冷たい肌触り；
・（皮膚の自然な蒸発冷却反応を長引かせる親水性ヤーンによる）優れたウィッキング作用；
・最大の通気性を促進するニット基材内の疎水性ゾーンによる高通気性；
・擦過の軽減および汗で濡れている感覚の軽減のための、表面接触減少による皮膚密着の軽減；
・調節された乾燥；および
・匂いの抑制。
【００２４】
全体的に、POLARTEC（登録商標）DELTA（商標）ファブリック10はさらに、以下を提供する：
・皮膚に隣接して冷却する先進のファブリック技術；
・最適なベース：および
・皮膚の自然な蒸発冷却反応を長引かせる親水性ヤーン。
【００２５】
POLARTEC（登録商標）「DELTA（商標）」ファブリック：
永続的な力学的ウィッキングを伴うPolartec DELTA（商標）合成ラジエータファブリック10は、綿とポリエステルとの間のスイートスポット、すなわち「ゴルディロックス」ゾーンにある。これらのDELTA（商標）ファブリックは、綿に似た快適な冷却パターンを示すが、乾燥時間および湿潤時の通気性の保持に関しては、むしろポリエステルのように作用する。
【００２６】
革新的なテキスタイルソリューションの優れたプロバイダであるPolartec, LLCは、永続的な力学的ウィッキングファブリックであるその最初の冷却プラットホームPolartec（登録商標）DELTA（商標）を発売し、これは、より温暖な気候におけるパフォーマンスのために、服装の点で運動選手および冒険家が発展するのを可能にしてきた。車および他の乗り物のラジエータの設計から着想を得たDELTA（商標）ファブリックは、最適なベース層で構成されており、これは、いかなる化学的処理も伴わず、ウィッキング能を提供し、皮膚密着を軽減し、乾燥を調節し、かつ通気性が高いものである。
【００２７】
従来、運動選手は、より温暖な気候において、綿、ポリエステル、または他の合成ガーメントに注目したが、その後、それらはずぶ濡れになったかまたは通気性がなかったかのいずれかの理由により、十分ではないことを見出した。Polartec DELTA（商標）ファブリックは、綿とポリエステルとの間のスイートスポットにあり、これは、温暖な気候におけるパフォーマンスのあり方を変化させてきた。Polartecは、身体の自然な発汗反応の有効性を最大にするその最初の冷却ファブリックを創出した。DELTA（商標）ファブリック10は、汗を運び、かつ汗を皮膚に隣接して保ち、そこで、人体の自然な冷却プロセスを極めてよく再現する一方、依然としてファブリックの速やかな乾燥も可能にする。運動選手が、長距離ランナーである場合、酷暑下でパドルボードに乗っている場合、または「WOD」（「今日のトレーニング」）に励んでいる場合のいずれにしても、DELTA（商標）ファブリック10は、快適さを提供し、湿潤密着および擦過を軽減し、匂いの抑制を助ける。
【００２８】
DELTA（商標）ファブリックにより、Polartecは現在、四季のブランドである。DELTA（商標）ファブリックは、温暖な気候においてトレーニング、ランニングなど何をするにも、濡れた綿Tシャツで行うことを過去のものにする。該ファブリックにより、運動選手は、過度に暑くならずにそのパフォーマンスを最大にすることができる「ちょうどよい」ゾーンに留まることができる。
【００２９】
Polartecのファブリックは通常、着用者を温かくかつ乾いた状態に保つアパレルに関連する。しかし今、四季のブランドとなるために、PolartecはここにPolartec DELTA（商標）ファブリックとしてその最初の冷却ファブリックを創出した。
【００３０】
キシリトール仕上剤を使用する一部のアパレルにおいて現在見られるような化学反応は、この冷却プロセスには関与していない。その代わり、DELTA（商標）ファブリック10は、熱および汗を、着用者の身体から離れる方向にファブリックの外側を流れる空気へと移動させるという点で、車および他の乗り物のラジエータの設計から着想を得た永続的な力学的ウィッキングファブリックである。これは、蒸発冷却プロセスと組み合わせた自然な発汗反応の有効性を最大にする。
【００３１】
PolartecのDELTA（商標）ファブリックは、綿とポリエステルとの間のスイートスポットにあり、特有のハニカム構造を有し、これは、着用者の皮膚から汗を運び去り、蒸発するときに冷却効果を着用者が得ることができるほど十分近くに汗を保つ。その結果、シャツまたは他のガーメントは、汗をかいたときに着用者に張り付かず、速やかに乾き、擦過が軽減され、快適に感じられるものであり、着心地がよい。
【００３２】
冷却ファブリック技術が、身体の自然な冷却プロセスである汗をより良く利用できるように、PolartecのDELTA（商標）ファブリックは創出された。対照的に、ウィッキングおよび乾燥のみを目的とした皮膚に隣接するファブリックは、水蒸気を移動させ続け、過熱を実際に解消するようには作用しない。空気流を増加させ、水分の分散を最適化し、かつ皮膚に対する摩擦を低減するために、ヤーンを隆起させることによって、DELTA（商標）ファブリックは、より強力にかつより効率的に働く。
【００３３】
空気流を増加させ、摩擦を低減し、かつ熱を放散させるために、ファブリック表面全体に隆起構造ニットを有するPolartecのDELTA（商標）ファブリック10が設計されている。この特殊化したニット構成は、先進の水分管理のために、疎水性および親水性ヤーンのブレンドにより強化されている。革新的なDELTA（商標）ファブリック構成物は、湿潤時に乾燥時間を調節しかつ通気性を与える。身体の自然な冷却反応と「協調」して働くことにより、DELTA（商標）ファブリックは、過度に温かいかまたは暑い条件において、他のベースファブリックよりも性能が優れている。
【００３４】
例えば、キシリトール仕上剤を使用する一部のアパレルにおいて予想され得るかまたは現在見られるような化学反応は、この冷却プロセスには関与していない。その代わり、DELTA（商標）ファブリックは、車および他の乗り物のラジエータの設計から着想を得た永続的な力学的ウィッキングファブリックであり、すなわち、熱および汗を、着用者の身体から離れる方向に、ファブリックの外側を流れる（または他の様式で動く）空気へと移動させる。
【００３５】
PolartecのDELTA（商標）ファブリック10は、綿とポリエステルとの間のスイートスポットにあり、特殊なハニカム構造を有し、これは、着用者の皮膚から汗を運び去り、蒸発するときに冷却効果を着用者が得ることができるほど十分近くにそれ（汗）を保つ。その結果、シャツ（または他のガーメント）は、汗をかいたときに着用者の皮膚に張り付かず、速やかに乾き、擦過が軽減され、快適に感じられるものであり、着心地もよい。
【００３６】
本発明のいくつかの態様を説明してきた。しかし、本発明の趣旨および範囲から逸脱することなく、様々な修正を行うことができることが理解されるであろう。したがって、他の態様は、以下の特許請求の範囲内である。
【図１】
2019522122.tif 000005
【図２】
2019522122.tif 000006
【図３】
2019522122.tif 000007
【図４】
2019522122.tif 000008
【図５】
2019522122.tif 000009
【図６】
2019522122.tif 000010
【図７】
2019522122.tif 000011
【図８】
2019522122.tif 000012
【図９】
2019522122.tif 000013
【図１０】
2019522122.tif 000014
【図１１】
2019522122.tif 000015
【図１２】
2019522122.tif 000016
【図１３】
2019522122.tif 000017
【図１４】
2019522122.tif 000018
【図１５】
2019522122.tif 000019
【図１６】
2019522122.tif 000020
【図１７】
2019522122.tif 000021
【図１８】
2019522122.tif 000022
【図１９】
2019522122.tif 000023
【図２０】
2019522122.tif 000024
【図２１】
2019522122.tif 000025
【図２２】
2019522122.tif 000026
【国際調査報告】
2019522122.tif 000027
2019522122.tif 000028